(57)【要約】【課題】  フォトメモリーが抑制された電子写真感光体、ならびに、該電子写真感光体を有するプロセスカートリッジおよび電子写真装置を提供する。【解決手段】  電子写真感光体の感光層がフタロシアニン顔料および特定のジシアノエチレン化合物を含有する、および／または、電子写真感光体の下引き層が特定のジシアノエチレン化合物を含有し、感光層がフタロシアニン顔料を含有する。【選択図】  なし【特許請求の範囲】
【請求項１】
支持体および該支持体上に形成された感光層を有する電子写真感光体において、
該感光層が、フタロシアニン顔料および下記式（１）で示されるジシアノエチレン化合物を含有することを特徴とする電子写真感光体。
【化１】
2014063118.tif 000014
（式（１）中のＲ１およびＲ２は、それぞれ独立に、置換もしくは無置換のアルキル基、置換もしくは無置換のアリール基、置換もしくは無置換のピリジル基、置換もしくは無置換のチエニル基、置換もしくは無置換のピペリジル基、または、置換のアミノ基を示す。）
【請求項２】
前記感光層が、電荷発生層および該電荷発生層上に形成された電荷輸送層を有し、該電荷発生層が、前記フタロシアニン顔料および前記式（１）で示されるジシアノエチレン化合物を含有する請求項１に記載の電子写真感光体。
【請求項３】
支持体、該支持体上に形成された下引き層および該下引き層上に形成された感光層を有する電子写真感光体において、
該下引き層が、下記式（１）で示されるジシアノエチレン化合物を含有し、該感光層が、フタロシアニン顔料を含有することを特徴とする電子写真感光体。
【化２】
2014063118.tif 000015
（式（１）中のＲ１およびＲ２は、それぞれ独立に、置換もしくは無置換のアルキル基、置換もしくは無置換のアリール基、置換もしくは無置換のピリジル基、置換もしくは無置換のチエニル基、置換もしくは無置換のピペリジル基、または、置換のアミノ基を示す。）
【請求項４】
前記感光層が、電荷発生層および該電荷発生層上に形成された電荷輸送層を有し、該電荷発生層が、前記フタロシアニン顔料を含有する請求項３に記載の電子写真感光体。
【請求項５】
前記ジシアノエチレン化合物の、密度汎関数計算Ｂ３ＬＹＰ／６−３１Ｇレベルでの分子軌道計算の結果より得られた双極子モーメントが、６．５ｄｅｂｙｅ以上であることを特徴とする請求項１〜４のいずれか１項に記載の電子写真感光体。
【請求項６】
前記式（１）中のＲ１およびＲ２が、ピリジル基、ピペリジル基、アルキル基もしくはアリール基で置換されたアミノ基、または、２級アミンもしくは３級アミンで置換されたアリール基である請求項１〜５のいずれか１項に記載の電子写真感光体。
【請求項７】
前記ジシアノエチレン化合物の、密度汎関数計算Ｂ３ＬＹＰ／６−３１Ｇレベルでの分子軌道計算の結果より得られたＬＵＭＯが、−２．４ｅＶ〜−２．０ｅＶである請求項１〜６のいずれか１項に記載の電子写真感光体。
【請求項８】
前記ジシアノエチレン化合物が、下記式（１−１）〜（１−３）のいずれかで示されるジシアノエチレン化合物である請求項１〜７のいずれか１項に記載の電子写真感光体。
【化３】
2014063118.tif 000016
【請求項９】
前記フタロシアニン顔料が、ヒドロキシガリウムフタロシアニンである請求項１〜８のいずれか１項に記載の電子写真感光体。
【請求項１０】
請求項１〜９のいずれか１項に記載の電子写真感光体と、帯電手段、現像手段およびクリーニング手段からなる群より選択される少なくとも１つの手段とを一体に支持し、電子写真装置本体に着脱自在であることを特徴とするプロセスカートリッジ。
【請求項１１】
請求項１〜９のいずれか１項に記載の電子写真感光体、ならびに、帯電手段、露光手段、現像手段および転写手段を有することを特徴とする電子写真装置。
【発明の詳細な説明】
【技術分野】
【０００１】
本発明は、電子写真感光体、ならびに、電子写真感光体を有するプロセスカートリッジおよび電子写真装置に関する。
【背景技術】
【０００２】
電子写真感光体に用いられる電荷発生物質としては、様々な材料が開発されているが、その中でも、高い感度を有するフタロシアニン顔料がよく用いられている。
【０００３】
しかしながら、電子写真感光体の高感度化に伴い、プロセスカートリッジや電子写真装置の外部から内部に漏れ入ってくる光などにより、電子写真感光体にはフォトメモリーが発生しやすくなっており、近年、その改善が求められている。フォトメモリーとは、光が照射された部分（照射部）にキャリアが滞留し、光が照射されていない部分（非照射部）との間に電位差が生じる現象であり、画像品質（画像再現性）を低下させる原因になりうる。
【０００４】
特許文献１および２には、フタロシアニン顔料および有機電子アクセプター化合物を組み合わせて用いる技術や、電荷発生層に電子受容性分子を有する顔料増感ドーパントを含有させる技術が開示されている。
【先行技術文献】
【特許文献】
【０００５】
【特許文献１】特開２００６−７２３０４号公報
【特許文献２】特開２００８−１５５３２号公報
【発明の概要】
【発明が解決しようとする課題】
【０００６】
しかしながら、特許文献１および２に開示されている技術では、フォトメモリーを十分に改善するには至っていない。
【０００７】
本発明の目的は、フォトメモリーが抑制された電子写真感光体、ならびに、該電子写真感光体を有するプロセスカートリッジおよび電子写真装置を提供することにある。
【課題を解決するための手段】
【０００８】
本発明は、支持体および該支持体上に形成された感光層を有する電子写真感光体において、該感光層が、フタロシアニン顔料および下記式（１）で示されるジシアノエチレン化合物を含有することを特徴とする電子写真感光体である。
【０００９】
また、本発明は、支持体、該支持体上に形成された下引き層および該下引き層上に形成された感光層を有する電子写真感光体において、該下引き層が、下記式（１）で示されるジシアノエチレン化合物を含有し、該感光層が、フタロシアニン顔料を含有することを特徴とする電子写真感光体である。
【００１０】
【化１】
2014063118.tif 000002
【００１１】
（式（１）中のＲ１およびＲ２は、それぞれ独立に、置換もしくは無置換のアルキル基、置換もしくは無置換のアリール基、置換もしくは無置換のピリジル基、置換もしくは無置換のチエニル基、置換もしくは無置換のピペリジル基、または、置換のアミノ基を示す。）
【００１２】
また、本発明は、上記電子写真感光体と、帯電手段、現像手段およびクリーニング手段からなる群より選択される少なくとも１つの手段とを一体に支持し、電子写真装置本体に着脱自在であることを特徴とするプロセスカートリッジである。
【００１３】
また、本発明は、上記電子写真感光体、ならびに、帯電手段、露光手段、現像手段および転写手段を有することを特徴とする電子写真装置である。
【発明の効果】
【００１４】
本発明によれば、フォトメモリーが抑制された電子写真感光体、ならびに、該電子写真感光体を有するプロセスカートリッジおよび電子写真装置を提供することができる。
【図面の簡単な説明】
【００１５】
【図１】本発明の電子写真感光体を有するプロセスカートリッジを備えた電子写真装置の概略構成の一例を示す図である。
【発明を実施するための形態】
【００１６】
本発明の電子写真感光体は、下記式（１）で示されるジシアノエチレン化合物を含有する電子写真感光体である。
【００１７】
【化２】
2014063118.tif 000003
【００１８】
上記式（１）中のＲ１およびＲ２は、それぞれ独立に、置換もしくは無置換のアルキル基、置換もしくは無置換のアリール基、置換もしくは無置換のピリジル基、置換もしくは無置換のチエニル基、置換もしくは無置換のピペリジル基、または、置換のアミノ基を示す。
【００１９】
上記アルキル基としては、例えば、メチル基、エチル基、プロピル基、ブチル基などが挙げられる。上記アリール基としては、例えば、フェニル基、ナフチル基などが挙げられる。
【００２０】
上記各基が有してもよい置換基としては、メチル基、エチル基、プロピル基、ブチル基などのアルキル基や、フェニル基、ナフチル基、フェナレニル基などのアリール基や、フッ素原子、塩素原子、臭素原子などのハロゲン原子や、ジメチルアミノ基、ジエチルアミノ基などのアルキル基置換アミノ基や、ジ（ヒドロキシメチル）アミノ基、ジ（ヒドロキシエチル）アミノ基などのヒドロキシアルキル基置換アミノ基や、ジヒドロキシアミノ基などのヒドロキシ基置換アミノ基や、ジフェニルアミノ基、ジトリルアミノ基、ジキシリルアミノ基などのアリール基置換のアミノ基や、アミノ基（無置換のアミノ基）や、ヒドロキシ基などが挙げられる。
【００２１】
電子写真感光体が、支持体および該支持体上に形成された感光層を有し、該感光層がフタロシアニン顔料を含有する電子写真感光体である場合、該感光層は、さらに上記式（１）で示されるジシアノエチレン化合物を含有することが好ましい。該感光層が、電荷発生層および該電荷発生層上に形成された電荷輸送層を有する感光層である場合、フタロシアニン顔料および上記式（１）で示されるジシアノエチレン化合物は該電荷発生層に含有されることが好ましい。
【００２２】
また、電子写真感光体が、支持体、該支持体上に形成された下引き層および該下引き層上に形成された感光層を有し、該感光層がフタロシアニン顔料を含有する電子写真感光体である場合、該下引き層は、上記式（１）で示されるジシアノエチレン化合物を含有することが好ましい。該感光層が、電荷発生層および該電荷発生層上に形成された電荷輸送層を有する感光層である場合、フタロシアニン顔料は該電荷発生層に含有されることが好ましい。さらに、上記式（１）で示されるジシアノエチレン化合物は、下引き層に加え、さらに感光層（電荷発生層）にも含有されてもよい。
【００２３】
また、上記式（１）中のＲ１およびＲ２は、ピリジル基、ピペリジル基、アルキル基もしくはアリール基で置換されたアミノ基、または、２級アミンもしくは３級アミンで置換されたアリール基であることが好ましい。
【００２４】
以下に、上記式（１）で示されるジシアノエチレン化合物の具体例（例示化合物）を示すが、本発明は、これらに限定されるものではない。以下の例示化合物の中でも、下記式（１−１）〜（１−３）のいずれかで示されるジシアノエチレン化合物が好ましい。
【００２５】
【化３】
2014063118.tif 000004
【００２６】
【化４】
2014063118.tif 000005
【００２７】
【化５】
2014063118.tif 000006
【００２８】
【化６】
2014063118.tif 000007
【００２９】
【化７】
2014063118.tif 000008
【００３０】
【化８】
2014063118.tif 000009
【００３１】
以下、上記例示化合物を順に例示化合物（１−１）〜（１−２４）ともいう。
【００３２】
本発明者らは、各種のシアノエチレン化合物の中でも、上記式（１）で示されるジシアノエチレン化合物は、フタロシアニン顔料のフタロシアニン骨格とのマッチングが良いと考えている。そして、上記式（１）で示されるジシアノエチレン化合物の電子求引基であるシアノ基は、フタロシアニン顔料の分子内の電子軌道の空間的な広がりに歪みをもたらし、フタロシアニン顔料中の残留キャリアを引き抜くことで、フォトメモリーの改善につながっていると本発明者らは考えている。
【００３３】
また、上記式（１）で示されるジシアノエチレン化合物の、密度汎関数計算Ｂ３ＬＹＰ／６−３１Ｇレベルでの分子軌道計算の結果より得られたＬＵＭＯは、フタロシアニン顔料中の残留キャリアをより効率的に引き抜く観点から、−２．４ｅＶ〜−２．０ｅＶであることが好ましい。
【００３４】
また、上記式（１）で示されるジシアノエチレン化合物の、密度汎関数計算Ｂ３ＬＹＰ／６−３１Ｇレベルでの分子軌道計算の結果より得られた双極子モーメントは、フタロシアニン顔料の分子内の電子軌道の空間的な広がりに歪みを十分にもたらす観点から、６．５ｄｅｂｙｅ以上であることが好ましい。  感光層（電荷発生層）に上記式（１）で示されるジシアノエチレン化合物を含有させる場合も、下引き層に上記式（１）で示されるジシアノエチレン化合物を含有させる場合も、上述の作用によって、フォトメモリーが改善されると本発明者らは考えている。
【００３５】
上記分子軌道計算には、Ｇａｕｓｓ基底を用いた密度汎関数法（ＤＦＴ）を用いた。また、遷移双極子モーメントおよびＬＵＭＯの計算には、時間依存密度汎関数法（ＴＤＤＦＴ）を用いた。ＤＦＴでは、交換相関相互作用を電子密度で表現された一電子ポテンシャルの汎関数（関数の関数の意）で近似しているため、計算は高速である。本発明においては、混合汎関数であるＢ３ＬＹＰを用いて、交換と相関エネルギーに係る各パラメータの重みを規定した。また、基底関数として、６−３１Ｇをすべての原子に適用した。  フタロシアニン顔料としては、無金属フタロシアニンや、金属フタロシアニンなどが挙げられ、これらは軸配位子および／または置換基を有してもよい。
【００３６】
また、フタロシアニン顔料の中でも、オキシチタニウムフタロシアニン、ガリウムフタロシアニンは、特に高い感度を有する一方で、フォトメモリーが発生しやすいため、本発明が有効に作用し、好ましい。
【００３７】
また、ガリウムフタロシアニンの中でも、ヒドロキシガリウムフタロシアニン、クロロガリウムフタロシアニンが好ましく、それらの中でも、ＣｕＫα線のＸ線回折におけるブラッグ角２θの７．４°±０．３°および２８．２°±０．３°に強いピークを有する結晶形のヒドロキシガリウムフタロシアニン結晶、ＣｕＫα線のＸ線回折におけるブラッグ角２θ±０．２°の７．４°、１６．６°、２５．５°および２８．０°に強いピークを有する結晶形のクロロガリウムフタロシアニン結晶が好ましい。
【００３８】
また、オキシチタニウムフタロシアニンの中でも、ＣｕＫα線のＸ線回折におけるブラッグ角２θの２７．２°±０．２°に強いピークを有する結晶形のオキシチタニウムフタロシアニン結晶が好ましい。
【００３９】
また、これらの中でも、ＣｕＫα線のＸ線回折におけるブラッグ角２θ±０．２°の７．３°、２４．９°および２８．１°に強いピークを有し、かつ２８．１°に最も強いピークを有する結晶形のヒドロキシガリウムフタロシアニン結晶、ＣｕＫα線のＸ線回折におけるブラッグ角２θ±０．２°の７．５°、９．９°、１６．３°、１８．６°、２５．１°および２８．０°に強いピークを有する結晶形のヒドロキシガリウムフタロシアニン結晶が好ましい。
【００４０】
本発明の電子写真感光体は、支持体および感光層を有する。
【００４１】
感光層は、電荷輸送物質と電荷発生物質を同一の層に含有する単層型感光層であってもよいし、電荷発生物質を含有する電荷発生層と電荷輸送物質を含有する電荷輸送層とに分離した積層型（機能分離型）感光層であってもよい。電子写真特性の観点から、積層型感光層が好ましい。また、積層型感光層の中でも、電子写真特性の観点から、電荷発生層および該電荷発生層上に形成された電荷輸送層を有するものが好ましい。
【００４２】
支持体は、導電性を有するもの（導電性支持体）であることが好ましく、例えば、アルミニウムやステンレス鋼などの金属（合金）製の支持体や、表面に導電性皮膜を設けてなる金属、プラスチック、紙製などの支持体が挙げられる。
【００４３】
また、支持体の形状としては、例えば、円筒状、フィルム状などが挙げられる。
【００４４】
支持体と感光層との間には、バリア機能や接着機能を持つ下引き層（中間層とも呼ばれる。）を設けることもできる。
【００４５】
下引き層は、樹脂（および上記式（１）で示されるジシアノエチレン化合物）を溶剤に溶解させることによって調製された下引き層用塗布液を支持体または後述の導電層上に塗布し、得られた塗膜を乾燥させることによって形成することができる。
【００４６】
下引き層に用いられる樹脂としては、例えば、ポリビニルアルコール、ポリエチレンオキシド、エチルセルロース、メチルセルロース、カゼイン、ポリアミド、にかわ、ゼラチンなどが挙げられる。
【００４７】
上述のとおり、下引き層には、上記式（１）で示されるジシアノエチレン化合物を含有させることができる。
【００４８】
下引き層の膜厚は、０．３〜５．０μｍであることが好ましい。
【００４９】
また、支持体と下引き層または感光層との間には、支持体の表面のムラや欠陥の隠蔽、干渉縞の抑制などを目的とした導電層を設けることもできる。
【００５０】
導電層は、カーボンブラック、金属粒子、金属酸化物粒子などの導電性粒子を結着樹脂とともに溶剤に分散させることによって調製された導電層用塗布液を支持体上に塗布し、得られた塗膜を乾燥／硬化させることによって形成することができる。
【００５１】
導電層の膜厚は、５〜４０μｍであることが好ましく、１０〜３０μｍであることがより好ましい。
【００５２】
感光層が積層型感光層である場合、電荷発生層は、電荷発生物質としてのフタロシアニン顔料および結着樹脂（ならびに上記式（１）で示されるジシアノエチレン化合物）を溶剤に分散させることによって調製された電荷発生層用塗布液を塗布し、得られた塗膜を乾燥させることによって形成することができる。上記式（１）で示されるジシアノエチレン化合物は、電荷発生物質としてのフタロシアニン顔料および結着樹脂を溶剤に分散させることによって分散液を調製し、その分散液に添加して電荷発生層用塗布液としてもよい。
【００５３】
電荷発生層の膜厚は、０．０５〜１μｍであることが好ましく、０．１〜０．３μｍであることがより好ましい。
【００５４】
上述のとおり、感光層（電荷発生層）には、上記式（１）で示されるジシアノエチレン化合物を含有させることができる。
【００５５】
電荷発生層に上記式（１）で示されるジシアノエチレン化合物を含有させる場合、電荷発生層中の上記式（１）で示されるジシアノエチレン化合物の含有量は、電荷発生層の全質量に対して０．０５〜１５質量％であることが好ましく、０．１〜１０質量％であることがより好ましい。また、電荷発生層中の上記式（１）で示されるジシアノエチレン化合物の含有量は、電荷発生物質であるフタロシアニン顔料に対して０．１〜２０質量％であることが好ましく、０．３〜１０質量％であることがより好ましい。
【００５６】
電荷発生層中の電荷発生物質の含有量は、電荷発生層の全質量に対して３０〜９０質量％であることが好ましく、５０〜８０質量％であることがより好ましい。
【００５７】
電荷発生層に用いられる電荷発生物質としては、フタロシアニン顔料およびフタロシアニン顔料以外のもの（例えば、アゾ顔料）を併用してもよい。その場合、フタロシアニン顔料は、電荷発生物質の全質量に対して５０質量％以上であることが好ましい。
【００５８】
感光層（電荷発生層）および／または下引き層に含有される上記式（１）で示されるジシアノエチレン化合物は、非晶質であってもよいし、結晶質であってもよい。
【００５９】
また、上記式（１）で示されるジシアノエチレン化合物は、２種類以上を組み合わせて用いることもできる。
【００６０】
電荷発生層に用いられる結着樹脂としては、例えば、ポリエステル、アクリル樹脂、フェノキシ樹脂、ポリカーボネート、ポリビニルブチラール、ポリスチレン、ポリビニルアセテート、ポリサルホン、ポリアリレート、塩化ビニリデン、アクリロニトリル共重合体、ポリビニルベンザールなどの樹脂が挙げられる。これらの中でも、ポリビニルブチラール、ポリビニルベンザールが好ましい。
【００６１】
感光層が積層型感光層である場合、電荷輸送層は、電荷輸送物質および結着樹脂を溶剤に溶解させることによって調製された電荷輸送層用塗布液を塗布し、得られた塗膜を乾燥させることによって形成することができる。
【００６２】
電荷輸送層の膜厚は、５〜４０μｍであることが好ましく、１０〜２５μｍであることがより好ましい。
【００６３】
電荷輸送層中の電荷輸送物質の含有量は、電荷輸送層の全質量に対して２０〜８０質量％であることが好ましく、３０〜６０質量％であることがより好ましい。
【００６４】
電荷輸送物質としては、例えば、トリアリールアミン化合物、ヒドラゾン化合物、スチルベン化合物、ピラゾリン化合物、オキサゾール化合物、チアゾール化合物、トリアリルメタン化合物などが挙げられる。これらの中でも、トリアリールアミン化合物が好ましい。
【００６５】
電荷輸送層に用いられる結着樹脂としては、例えば、ポリエステル、アクリル樹脂、フェノキシ樹脂、ポリカーボネート、ポリスチレン、ポリビニルアセテート、ポリサルホン、ポリアリレート、塩化ビニリデン、アクリロニトリル共重合体などの樹脂が挙げられる。これらの中でも、ポリカーボネート、ポリアリレートが好ましい。
【００６６】
感光層が単層型感光層である場合、単層型感光層は、電荷発生物質としてのフタロシアニン顔料、電荷輸送物質および結着樹脂（ならびに上記式（１）で示されるジシアノエチレン化合物）を溶剤に分散させることによって調製された単層型感光層用塗布液を塗布し、得られた塗膜を乾燥させることによって形成することができる。
【００６７】
感光層上には、感光層を保護することを目的として、保護層を設けてもよい。
【００６８】
保護層は、樹脂を溶剤に溶解させることによって調製された保護層用塗布液を感光層上に塗布し、得られた塗膜を乾燥／硬化させることによって形成することができる。塗膜を硬化させる場合には、加熱、電子線、紫外線などによって硬化させることができる。溶解させる樹脂としては、ポリビニルブチラール、ポリエステル、ポリカーボネート、ナイロン、ポリイミド、ポリアリレート、ポリウレタン、スチレン−ブタジエンコポリマー、スチレン−アクリル酸コポリマー、スチレン−アクリロニトリルコポリマーなどが好ましい。
【００６９】
保護層の膜厚は、０．０５〜２０μｍであることが好ましい。
【００７０】
各層用の塗布液の塗布方法としては、浸漬塗布法（ディッピング法）、スプレーコーティング法、スピンナーコーティング法、ビードコーティング法、ブレードコーティング法、ビームコーティング法などが挙げられる。
【００７１】
また、電子写真感光体の表面層となる層には、導電性粒子、紫外線吸収剤、フッ素原子含有樹脂粒子などの潤滑性粒子を含有させてもよい。導電性粒子としては、例えば、酸化スズ粒子などの金属酸化物粒子が挙げられる。
【００７２】
図１は、本発明の電子写真感光体を有するプロセスカートリッジを備えた電子写真装置の概略構成の一例を示す図である。
【００７３】
１は円筒状（ドラム状）の電子写真感光体であり、軸２を中心に矢印方向に所定の周速度（プロセススピード）をもって回転駆動される。
【００７４】
電子写真感光体１の表面（周面）は、回転過程において、帯電手段（一次帯電手段）３により、正または負の所定電位に帯電される。次いで、電子写真感光体１の表面には、露光手段（像露光手段）（不図示）から露光光（像露光光）４が照射され、目的の画像情報に対応した静電潜像が電子写真感光体１の表面に形成される。露光光４は、例えば、スリット露光やレーザービーム走査露光などの露光手段から出力される、目的の画像情報の時系列電気デジタル画像信号に対応して強度変調された光である。
【００７５】
電子写真感光体１の表面に形成された静電潜像は、現像手段５内に収容されたトナーで現像（正規現像または反転現像）され、電子写真感光体１の表面にはトナー像が形成される。電子写真感光体１の表面に形成されたトナー像は、転写手段６により、転写材７に転写されていく。このとき、転写手段６には、電源（不図示）からトナーの保有電荷とは逆極性の電圧が印加される。また、転写材７が紙である場合、転写材７は給紙部（不図示）から取り出されて、電子写真感光体１と転写手段６との間に電子写真感光体１の回転と同期して給送される。
【００７６】
電子写真感光体１からトナー像が転写された転写材７は、電子写真感光体１の表面から分離されて、定着手段８へ搬送されて、トナー像の定着処理を受けることにより、画像形成物（プリント、コピー）として電子写真装置の外部へプリントアウトされる。
【００７７】
転写材７にトナー像を転写した後の電子写真感光体１の表面は、クリーニング手段９により、トナー（転写残りトナー）などの付着物の除去を受けてクリーニングされる。近年は、クリーナーレスシステムも開発されており、転写残りトナーを現像手段などで除去することもできる場合もある。さらに、電子写真感光体１の表面は、前露光手段（不図示）からの前露光光１０により除電処理された後、繰り返し画像形成に使用される。なお、帯電手段３が帯電ローラーなどを用いた接触帯電手段である場合は、前露光手段は必ずしも必要ではない。
【００７８】
本発明においては、上述の電子写真感光体１、帯電手段３、現像手段５およびクリーニング手段９などから選択される構成要素のうち、複数の構成要素を容器に納めて一体に支持してプロセスカートリッジを形成し、このプロセスカートリッジを電子写真装置本体に対して着脱自在に構成することができる。例えば、帯電手段３、現像手段５およびクリーニング手段９から選択される少なくとも１つの手段を電子写真感光体１とともに一体に支持してカートリッジ化して、電子写真装置本体のレールなどの案内手段１２を用いて電子写真装置本体に着脱自在なプロセスカートリッジ１１とすることができる。
【００７９】
露光光４は、電子写真装置が複写機である場合には、原稿からの反射光や透過光であってもよい。または、センサーで原稿を読み取り、信号化し、この信号に従って行われるレーザービームの走査、ＬＥＤアレイの駆動、液晶シャッターアレイの駆動などにより放射される光であってもよい。
【００８０】
本発明の電子写真感光体１は、複写機、レーザービームプリンター、ＣＲＴプリンター、ＬＥＤプリンター、ＦＡＸ、液晶プリンター、レーザー製版などに幅広く適用することができる。
【実施例】
【００８１】
以下に、具体的な実施例を挙げて本発明をさらに詳細に説明する。ただし、本発明は、これらに限定されるものではない。なお、実施例および比較例の膜厚は、渦電流式膜厚計（ＦＩＳＣＨＥＲＳＣＯＰＥ、フィッシャーインスツルメント社製）または単位面積当たりの質量から比重換算で求めた。
【００８２】
〔実施例１〕
直径２４ｍｍ、長さ２５７．５ｍｍのアルミニウムシリンダー（ＪＩＳ−Ａ３００３、アルミニウム合金）を支持体（円筒状支持体）とした。
【００８３】
次に、酸化スズで被覆された硫酸バリウム粒子（商品名：パストランＰＣ１、三井金属鉱業（株）製）６０部、酸化チタン粒子（商品名：ＴＩＴＡＮＩＸＪＲ、テイカ（株）製）１５部、レゾール型フェノール樹脂（商品名：フェノライトＪ−３２５、大日本インキ化学工業（株）製、固形分７０質量％）４３部、シリコーンオイル（商品名：ＳＨ２８ＰＡ、東レシリコーン（株）製）０．０１５部、シリコーン樹脂粒子（商品名：トスパール１２０、東芝シリコーン（株）製）３．６部、２−メトキシ−１−プロパノール５０部、および、メタノール５０部をボールミルに入れ、２０時間分散処理することによって、導電層用塗布液を調製した。この導電層用塗布液を支持体上に浸漬塗布し、得られた塗膜を１時間１４０℃で加熱して硬化させることによって、膜厚が１５μｍの導電層を形成した。
【００８４】
次に、共重合ナイロン（商品名：アミランＣＭ８０００、東レ（株）製）１０部、および、メトキシメチル化６ナイロン（商品名：トレジンＥＦ−３０Ｔ、帝国化学（株）製）３０部を、メタノール４００部／ｎ−ブタノール２００部の混合溶剤に溶解させることによって、下引き層用塗布液を調製した。この下引き層用塗布液を導電層上に浸漬塗布し、得られた塗膜を６分間８０℃で乾燥させることによって、膜厚が０．４５μｍの下引き層を形成した。
【００８５】
次に、ＣｕＫα線のＸ線回折におけるブラッグ角２θ±０．２°の７．５°、９．９°、１６．３°、１８．６°、２５．１°および２８．０°に強いピークを有する結晶形のヒドロキシガリウムフタロシアニン結晶（電荷発生物質）１０部、例示化合物（１−１）０．１部、ポリビニルブチラール（商品名：エスレックＢＸ−１、積水化学（株）製）５部、および、シクロヘキサノン２５０部を、直径１ｍｍガラスビーズを用いたサンドミルに入れ、４時間分散処理した後、これに酢酸エチル２５０部を加えることによって、電荷発生層用塗布液を調製した。この電荷発生層用塗布液を下引き層上に浸漬塗布し、得られた塗膜を１０分間１００℃で乾燥させることによって、膜厚が０．１７μｍの電荷発生層を形成した。
【００８６】
次に、下記式（Ｃ−１）で示される化合物（電荷輸送物質（正孔輸送性化合物））４０部、
【００８７】
【化９】
2014063118.tif 000010
【００８８】
下記式（Ｃ−２）で示される化合物（電荷輸送物質（正孔輸送性化合物））４０部、
【００８９】
【化１０】
2014063118.tif 000011
【００９０】
および、ポリカーボネート（商品名：ユーピロンＺ２００、三菱エンジニアリングプラスチックス（株）製）１００部を、モノクロロベンゼン６００部／ジメトキシメタン２００部の混合溶剤に溶解させることによって電荷輸送層用塗布液を調製した。この電荷輸送層用塗布液を電荷発生層上に浸漬塗布し、得られた塗膜を１０分間そのままの状態で放置した後、塗膜を３０分間１２０℃で乾燥させることによって、膜厚が１３μｍの電荷輸送層を形成した。
【００９１】
このようにして、円筒状（ドラム状）の実施例１の電子写真感光体を製造した。
【００９２】
〔実施例２〜８、１４および１５〕
実施例１において、電荷発生層用塗布液を調製する際に用いた例示化合物（１−１）をそれぞれ例示化合物（１−２）〜（１−１０）に変更した以外は、実施例１と同様にして、実施例２〜８の電子写真感光体を製造した。
【００９３】
〔実施例９〕
実施例１において、電荷発生層用塗布液を調製する際に例示化合物（１−１）を用いず、その代わりに、下引き層用塗布液を調製する際に例示化合物（１−１）０．３部を上記共重合ナイロン樹脂および上記メトキシメチル化６ナイロン樹脂とともに上記メタノール４００部／ｎ−ブタノール２００部の混合溶剤に溶解させて下引き層用塗布液を調製した以外は、実施例１と同様にして、実施例９の電子写真感光体を製造した。
【００９４】
〔実施例１０および１１〕
実施例９において、下引き層用塗布液を調製する際に用いた例示化合物（１−１）をそれぞれ例示化合物（１−２）および（１−３）に変更した以外は、実施例９と同様にして、実施例１０および１１の電子写真感光体を製造した。
【００９５】
〔実施例１２〕
実施例１において、電荷発生層用塗布液を調製する際に例示化合物（１−１）０．１部を用いるとともに、さらに、下引き層用塗布液を調製する際に例示化合物（１−１）０．３部を上記共重合ナイロン樹脂および上記メトキシメチル化６ナイロン樹脂とともに上記メタノール４００部／ｎ−ブタノール２００部の混合溶剤に溶解させて下引き層用塗布液を調製した以外は、実施例１と同様にして、実施例１２の電子写真感光体を製造した。
【００９６】
〔比較例１〕
実施例１において、電荷発生層用塗布液を調製する際に例示化合物（１−１）を用いなかった以外は、実施例１と同様にして、比較例１の電子写真感光体を製造した。
【００９７】
〔比較例２〜５〕
実施例１において、電荷発生層用塗布液を調製する際に用いた例示化合物（１−１）をそれぞれ以下に示す比較化合物（２−１）〜（２−４）に変更した以外は、実施例１と同様にして、比較例２〜５の電子写真感光体を製造した。
【００９８】
【化１１】
2014063118.tif 000012
【００９９】
〔比較例６〕
実施例９において、下引き層用塗布液を調製する際に用いた例示化合物（１−１）を比較化合物（２−１）に変更した以外は、実施例９と同様にして、比較例６の電子写真感光体を製造した。
【０１００】
〔比較例７〕
実施例１２において、電荷発生層用塗布液を調製する際に例示化合物（１−１）を比較化合物（２−１）に変更し、下引き層用塗布液を調製する際に用いた例示化合物（１−１）を比較化合物（２−１）に変更した以外は、実施例１２と同様にして、比較例７の電子写真感光体を製造した。
【０１０１】
〔実施例１３〕
実施例１において、電荷発生物質をＣｕＫαの特性Ｘ線回折におけるブラッグ角２θ±０．２°の９．０°、１４．２°、２３．９°および２７．１°に強いピークを有する結晶形のオキシチタニウムフタロシアニン結晶に変更した以外は、実施例１と同様にして、実施例１３の電子写真感光体を製造した。
【０１０２】
〔比較例８〕
実施例１３において、電荷発生層用塗布液を調製する際に用いた例示化合物（１−１）を比較化合物（２−１）に変更した以外は、実施例１３と同様にして、比較例８の電子写真感光体を製造した。
【０１０３】
〔実施例１〜１５および比較例１〜８の評価〕
フォトメモリーの評価は、ヒューレットパッカード社製のレーザービームプリンター（商品名：ＬａｓｅｒＪｅｔ  Ｐｒｏ４００Ｃｏｌｏｒ  Ｍ４５１ｄｎ）の改造機を用いて行った。改造点としては、レーザーパワーを０．４０μＪ／ｃｍ２に改造した。
【０１０４】
フォトメモリーの評価方法は、電子写真感光体の表面（周面）の一部を遮光し、遮光していない部分（照射部）に１５００ｌｕｘの蛍光灯光を５分間照射した後、上記レーザービームプリンターの改造機で電子写真感光体の表面の明部電位を測定し、照射部の明部電位Ｖｌと非照射部の明部電位Ｖｌとの差（電位差）△Ｖｌ［Ｖ］をフォトメモリーとして評価した。
△Ｖｌ＝照射部のＶｌ−非照射部のＶｌ
△Ｖｌの値は、小さいほどフォトメモリーが抑えられていることを意味する。
結果を表１に示す。
【０１０５】
【表１】
2014063118.tif 000013
【符号の説明】
【０１０６】
１  電子写真感光体
２  軸
３  帯電手段（一次帯電手段）
４  露光光（像露光光）
５  現像手段
６  転写手段
７  クリーニング手段
８  定着手段
９  プロセスカートリッジ
１０  案内手段
Ｐ  転写材
【図１】
2014063118.tif 000017